КОМПОЗИЦИЯ СВЯЗУЮЩЕГО ВЕЩЕСТВА

1. Водная композиция связующего вещества для минеральных волокон, содержащая по меньшей мере один гидроколлоид.
2. Композиция связующего вещества по п. 1, в которой по меньшей мере один гидроколлоид выбран из группы, состоящей из желатина, пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
3. Композиция связующего вещества по п. 1 или 2, в которой по меньшей мере один гидроколлоид представляет собой полиэлектролитный гидроколлоид.
4. Композиция связующего вещества по п. 3, в которой по меньшей мере один гидроколлоид выбран из группы, состоящей из желатина, пектина, альгината, каррагинана, гуммиарабика, ксантановой камеди, производных целлюлозы, таких как карбоксиметилцеллюлоза.
5. Композиция связующего вещества по любому из предшествующих пунктов, содержащая по меньшей мере два гидроколлоида, причем один гидроколлоид представляет собой желатин, а по меньшей мере один другой гидроколлоид выбран из группы, состоящей из пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
6. Композиция связующего вещества по п. 4 или 5, причем желатин присутствует в водной композиции связующего вещества в количестве 10–95 мас.%, например 20–80 мас.%, например 30–70 мас.%, например 40–60 мас.%, от массы гидроколлоидов.
7. Композиция связующего вещества по любому из п. 5 или 6, в которой один гидроколлоид и по меньшей мере другой гидроколлоид имеют комплементарные заряды.
8. Композиция связующего вещества по любому из предшествующих пунктов, которая может отверждаться при температуре не более 95°C, например 5–95°C, например 10–80°C, например 20–60°C, например 40–50°C.
9. Композиция связующего вещества по любому из предшествующих пунктов, причем водная композиция связующего вещества не является термореактивным связующим веществом.
10. Композиция связующего вещества по любому из предшествующих пунктов, причем водная композиция связующего вещества не содержит поли(мет)акриловой кислоты, соли поли(мет)акриловой кислоты или сложного эфира поли(мет)акриловой кислоты.
11. Композиция связующего вещества по любому из предшествующих пунктов, в которой по меньшей мере один гидроколлоид представляет собой биополимер или модифицированный биополимер.
12. Композиция связующего вещества по любому из предшествующих пунктов, которая содержит белки животного происхождения, включая коллаген, желатин и гидролизованный желатин, и композиция связующего вещества дополнительно содержит по меньшей мере одно фенол- и/или хинон-содержащее соединение, например танин, выбранный из одного или более компонентов группы, состоящей из дубильной кислоты, конденсированных танинов (проантоцианидинов), гидролизуемых танинов, галлотанинов, эллагитанинов, сложных танинов и/или танина, полученного из одного или более из дуба, каштана, сумаха оленерогого и теллимы крупноцветковой.
13. Композиция связующего вещества по любому из предшествующих пунктов, которая содержит белки животного происхождения, включая коллаген, желатин и гидролизованный желатин, и при этом композиция связующего вещества дополнительно содержит по меньшей мере один фермент, выбранный из группы, состоящей из трансглутаминазы (EC 2.3.2.13), протеиндисульфидизомеразы (EC 5.3.4.1), тиолоксидазы (EC 1.8.3.2), полифенолоксидазы (EC 1.14.18.1), в частности катехолоксидазы, тирозиноксидазы и фенолоксидазы, лизилоксидазы (EC 1.4.3.13) и пероксидазы (EC 1.11.1.7).
14. Композиция связующего вещества по любому из предшествующих пунктов, причем водная композиция связующего вещества не содержит формальдегида.
15. Композиция связующего вещества по любому из предшествующих пунктов, по существу состоящая из
- по меньшей мере одного гидроколлоида;
- необязательно по меньшей мере одного масла;
- необязательно по меньшей мере одного регулятора pH;
- необязательно по меньшей мере одного поперечносшивающего агента;
- необязательно по меньшей мере одного средства против зарастания;
- необязательно по меньшей мере одного средства против набухания;
- воды.
16. Продукт минеральной ваты, содержащий минеральные волокна, скрепленные связующим веществом, полученным в результате отверждения композиции связующего вещества по любому из пп. 1–15.
17. Продукт минеральной ваты по п. 16, в котором потери при прокаливании (LOI) находятся в диапазоне 0,1–25,0%, например 0,3–18,0%, например 0,5–12,0%, например 0,7–8,0 мас.%.
18. Продукт минеральной ваты по п. 16 или 17, причем связующее вещество не является поперечносшитым.
19. Продукт минеральной ваты по п. 16 или 17, причем связующее вещество является поперечносшитым.
20. Продукт минеральной ваты, содержащий минеральные волокна, скрепленные связующим веществом, полученным в результате отверждения композиции связующего вещества, содержащей гидроколлоид.
21. Продукт минеральной ваты по п. 20, причем по меньшей мере один гидроколлоид выбран из группы, состоящей из желатина, пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
22. Продукт минеральной ваты по п. 20 или 21, причем по меньшей мере один гидроколлоид представляет собой полиэлектролитный гидроколлоид.
23. Продукт минеральной ваты по п. 22, причем связующее вещество получают в результате отверждения композиции связующего вещества, в которой по меньшей мере один гидроколлоид выбран из группы, состоящей из желатина, пектина, альгината, каррагинана, гуммиарабика, ксантановой камеди, производных целлюлозы, таких как карбоксиметилцеллюлоза.
24. Продукт минеральной ваты по любому из пп. 20–23, причем связующее вещество получают в результате отверждения композиции связующего вещества, содержащей по меньшей мере два гидроколлоида, причем один гидроколлоид представляет собой желатин, а по меньшей мере один другой гидроколлоид выбран из группы, состоящей из пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
25. Продукт минеральной ваты по любому из пп. 20–24, причем связующее вещество получают в результате отверждения композиции связующего вещества, в которой желатин присутствует в количестве 10–95 мас.%, например 20–80 мас.%, например 30–70 мас.%, например 40–60 мас.%, от массы гидроколлоидов.
26. Продукт минеральной ваты по п. 24 или 25, причем связующее вещество получают в результате отверждения композиции связующего вещества, в которой один гидроколлоид и по меньшей мере другой гидроколлоид имеют комплементарные заряды.
27. Продукт минеральной ваты по любому из пп. 20–26, в котором потери при прокаливании (LOI) находятся в диапазоне 0,1–25,0%, например 0,3–18,0%, например 0,5–12,0%, например 0,7–8,0 мас.%.
28. Продукт минеральной ваты по пп. 20–27, причем связующее вещество получают в результате отверждения композиции связующего вещества при температуре менее 95°C, например 5–95°C, например 10–80°C, например 20–60°C, например 40–50°C.
29. Продукт минеральной ваты по пп. 20–28, причем связующее вещество получают в результате отверждения композиции связующего вещества, которая не является термореактивной композицией связующего вещества.
30. Продукт минеральной ваты по любому из пп. 20–29, причем связующее вещество получено из композиции связующего вещества, которая не содержит поли(мет)акриловой кислоты, соли поли(мет)акриловой кислоты или сложного эфира поли(мет)акриловой кислоты.
31. Продукт минеральной ваты по любому из пп. 20–30, причем связующее вещество получают в результате отверждения композиции связующего вещества, содержащей по меньшей мере один гидроколлоид, представляющий собой биополимер или модифицированный биополимер.
32. Продукт минеральной ваты по пп. 20–31, причем связующее вещество получают в результате отверждения композиции связующего вещества, содержащей белки животного происхождения, включая коллаген, желатин и гидролизованный желатин, и композиция связующего вещества дополнительно содержит по меньшей мере одно фенол- и/или хинон-содержащее соединение, например танин, выбранный из одного или более компонентов группы, состоящей из дубильной кислоты, конденсированных танинов (проантоцианидинов), гидролизуемых танинов, галлотанинов, эллагитанинов, сложных танинов и/или танина, полученного из одного или более из дуба, каштана, сумаха оленерогого и теллимы крупноцветковой.
33. Продукт минеральной ваты по пп. 20–32, причем связующее вещество получают в результате отверждения композиции связующего вещества, содержащей белки животного происхождения, включая коллаген, желатин и гидролизованный желатин, и при этом композиция связующего вещества дополнительно содержит по меньшей мере один фермент, выбранный из группы, состоящей из трансглутаминазы (EC 2.3.2.13), протеиндисульфидизомеразы (EC 5.3.4.1), тиолоксидазы (EC 1.8.3.2), полифенолоксидазы (EC 1.14.18.1), в частности катехолоксидазы, тирозиноксидазы и фенолоксидазы, лизилоксидазы (EC 1.4.3.13) и пероксидазы (EC 1.11.1.7).
34. Продукт минеральной ваты по любому из пп. 20–33, причем связующее вещество получают в результате отверждения композиции связующего вещества, не содержащей формальдегида.
35. Продукт минеральной ваты по любому из пп. 20–34, причем связующее вещество получено из композиции связующего вещества, по существу состоящей из
- по меньшей мере одного гидроколлоида;
- необязательно по меньшей мере одного масла;
- необязательно по меньшей мере одного регулятора pH;
- необязательно по меньшей мере одного поперечносшивающего агента;
- необязательно по меньшей мере одного средства против зарастания;
- необязательно по меньшей мере одного средства против набухания;
- воды.
36. Продукт минеральной ваты по пп. 20–35, причем связующее вещество не является поперечносшитым.
37. Продукт минеральной ваты по пп. 20–35, причем связующее вещество является поперечносшитым.
38. Способ получения продукта минеральной ваты, который включает этапы введения минеральных волокон в контакт с композицией связующего вещества, содержащей по меньшей мере один гидроколлоид, и отверждения композиции связующего вещества.
39. Способ по п. 38, причем по меньшей мере один гидроколлоид выбран из группы, состоящей из желатина, пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
40. Способ по п. 38 или 39, причем по меньшей мере один гидроколлоид представляет собой полиэлектролитный гидроколлоид.
41. Способ по п. 40, причем по меньшей мере один гидроколлоид выбран из группы, состоящей из желатина, пектина, альгината, каррагинана, гуммиарабика, ксантановой камеди, производных целлюлозы, таких как карбоксиметилцеллюлоза.
42. Способ по любому из пп. 38–41, причем композиция связующего вещества содержит по меньшей мере два гидроколлоида, причем один гидроколлоид представляет собой желатин, а по меньшей мере один другой гидроколлоид выбран из группы, состоящей из пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
43. Способ по любому из пп. 38–42, причем желатин присутствует в водной композиции связующего вещества в количестве 10–95 мас.%, например 20–80 мас.%, например 30–70 мас.%, например 40–60 мас.%, от массы гидроколлоидов.
44. Способ по п. 42 или 43, причем один гидроколлоид и по меньшей мере другой гидроколлоид имеют комплементарные заряды.
45. Способ по любому из пп. 38–44, причем по меньшей мере один гидроколлоид присутствует в водной композиции связующего вещества в количестве 1–50, например 2,5–25 мас.%, от массы водной композиции связующего вещества.
46. Способ по любому из пп. 38–45, причем этап отверждения композиции связующего вещества происходит при температуре не более 95°C, например 5–95°C, например 10–80°C, например 20–60°C, например 40–50°C.
47. Способ по любому из пп. 38–46, причем композиция связующего вещества не является термореактивным связующим веществом.
48. Способ по любому из пп. 38–47, причем композиция связующего вещества не содержит поли(мет)акриловой кислоты, соли поли(мет)акриловой кислоты или сложного эфира поли(мет)акриловой кислоты.
49. Способ по любому из пп. 38–48, причем по меньшей мере один гидроколлоид представляет собой биополимер или модифицированный биополимер.
50. Способ по пп. 38–49, причем композиция связующего вещества содержит белки животного происхождения, включая коллаген, желатин и гидролизованный желатин, и композиция связующего вещества дополнительно содержит по меньшей мере одно фенол- и/или хинон-содержащее соединение, например танин, выбранный из одного или более компонентов группы, состоящей из дубильной кислоты, конденсированных танинов (проантоцианидинов), гидролизуемых танинов, галлотанинов, эллагитанинов, сложных танинов и/или танина, полученного из одного или более из дуба, каштана, сумаха оленерогого и теллимы крупноцветковой.
51. Способ по пп. 38–50, причем композиция связующего вещества содержит белки животного происхождения, включая коллаген, желатин и гидролизованный желатин, и при этом композиция связующего вещества дополнительно содержит по меньшей мере один фермент, выбранный из группы, состоящей из трансглутаминазы (EC 2.3.2.13), протеиндисульфидизомеразы (EC 5.3.4.1), тиолоксидазы (EC 1.8.3.2), полифенолоксидазы (EC 1.14.18.1), в частности катехолоксидазы, тирозиноксидазы и фенолоксидазы, лизилоксидазы (EC 1.4.3.13) и пероксидазы (EC 1.11.1.7).
52. Способ по любому из пп. 38–51, причем композиция связующего вещества не содержит формальдегида.
53. Способ по любому из пп. 38–52, причем композиция связующего вещества по существу состоит из
- по меньшей мере одного гидроколлоида;
- необязательно по меньшей мере одного масла;
- необязательно по меньшей мере одного регулятора pH;
- необязательно по меньшей мере одного поперечносшивающего агента;
- необязательно по меньшей мере одного средства против зарастания;
- необязательно по меньшей мере одного средства против набухания;
- воды.
54. Способ по любому из пп. 38–53, не включающий поперечного сшивания композиции связующего вещества.
55. Способ по любому из пп. 38–53, включающий поперечное сшивание композиции связующего вещества.
56. Способ по любому из пп. 38–55, причем процесс отверждения включает процесс сушки, в частности путем продувки воздуха или газа над продуктом минеральной ваты или через него или путем повышения температуры.
57. Продукт минеральной ваты, полученный способом по любому из пп. 38–46.
58. Продукт минеральной ваты по п. 57, в котором потери при прокаливании (LOI) находятся в диапазоне 0,1–25,0%, например 0,3–18,0%, например 0,5–12,0%, например 0,7–8,0 мас.%.
59. Применение по меньшей мере одного гидроколлоида в композиции связующего вещества для производства продукта минеральной ваты.
60. Применение по п. 59, причем по меньшей мере один гидроколлоид выбран из группы, состоящей из желатина, пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
61. Применение по п. 59 или 60, причем по меньшей мере один гидроколлоид представляет собой полиэлектролитный гидроколлоид.
62. Применение по п. 61, причем по меньшей мере один гидроколлоид выбран из группы, состоящей из желатина, пектина, альгината, каррагинана, гуммиарабика, ксантановой камеди, производных целлюлозы, таких как карбоксиметилцеллюлоза.
63. Применение по п. 59 или 62, причем применяют по меньшей мере два гидроколлоида, причем один гидроколлоид представляет собой желатин, а по меньшей мере один другой гидроколлоид выбран из группы, состоящей из пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
64. Применение по пп. 59–63, причем желатин применяют в количестве 10–95 мас.%, например 20–80 мас.%, например 30–70 мас.%, например 40–60 мас.%, от массы гидроколлоидов.
65. Применение по п. 59 или 64, причем один гидроколлоид и по меньшей мере другой гидроколлоид имеют комплементарные заряды.
66. Применение по любому из пп. 59–65, причем по меньшей мере один гидроколлоид в водной композиции связующего вещества для продукта минеральной ваты применяют в количестве 1–50, например 2,5–15 мас.%, от массы водной композиции связующего вещества.
67. Применение по любому из пп. 59–66, причем отверждение водной композиции связующего вещества для производства продукта минеральной ваты происходит при температуре не более 95°C, например 5–95°C, например 10–80°C, например 20–60°C, например 40–50°C.
68. Применение по любому из пп. 59–67, причем по меньшей мере один гидроколлоид применяют в водной композиции связующего вещества для производства продукта минеральной ваты, который не является термореактивным связующим веществом.
69. Применение по любому из пп. 59–68, причем гидроколлоид применяют в композиции связующего вещества для производства продукта минеральной ваты, который не содержит поли(мет)акриловой кислоты, соли поли(мет)акриловой кислоты или сложного эфира поли(мет)акриловой кислоты.
70. Применение по любому из пп. 59–69, причем по меньшей мере один гидроколлоид представляет собой биополимер или модифицированный биополимер.
71. Применение по пп. 59–70, причем композиция связующего вещества содержит белки животного происхождения, включая коллаген, желатин и гидролизованный желатин, и композиция связующего вещества дополнительно содержит по меньшей мере одно фенол- и/или хинон-содержащее соединение, например танин, выбранный из одного или более компонентов группы, состоящей из дубильной кислоты, конденсированных танинов (проантоцианидинов), гидролизуемых танинов, галлотанинов, эллагитанинов, сложных танинов и/или танина, полученного из одного или более из дуба, каштана, сумаха оленерогого и теллимы крупноцветковой.
72. Применение по пп. 59–71, причем композиция связующего вещества содержит белки животного происхождения, включая коллаген, желатин и гидролизованный желатин, и при этом композиция связующего вещества дополнительно содержит по меньшей мере один фермент, выбранный из группы, состоящей из трансглутаминазы (EC 2.3.2.13), протеиндисульфидизомеразы (EC 5.3.4.1), тиолоксидазы (EC 1.8.3.2), полифенолоксидазы (EC 1.14.18.1), в частности катехолоксидазы, тирозиноксидазы и фенолоксидазы, лизилоксидазы (EC 1.4.3.13) и пероксидазы (EC 1.11.1.7).
73. Применение по любому из пп. 59–72, причем по меньшей мере один гидроколлоид применяют в композиции связующего вещества для производства продукта минеральной ваты, который не содержит формальдегида.
74. Применение по любому из пп. 59–73, причем по меньшей мере один гидроколлоид применяют в водной композиции связующего вещества для производства продукта минеральной ваты, который по существу состоит из:
- по меньшей мере одного гидроколлоида;
- необязательно по меньшей мере одного масла;
- необязательно по меньшей мере одного регулятора pH;
- необязательно по меньшей мере одного поперечносшивающего агента;
- необязательно по меньшей мере одного средства против зарастания;
- необязательно по меньшей мере одного средства против набухания;
- воды.
75. Применение по любому из пп. 59–74, которое не включает поперечного сшивания композиции связующего вещества.
76. Применение по любому из пп. 59–74, которое включает поперечное сшивание композиции связующего вещества.
77. Продукт минеральной ваты, полученный путем применения по любому из пп. 59–76.
78. Продукт минеральной ваты по п. 77, в котором потери при прокаливании (LOI) находятся в диапазоне 0,1–25,0%, например 0,3–18,0%, например 0,5–12,0%, например 0,7–8,0 мас.%.
79. Способ связывания друг с другом поверхностей двух или более элементов, причем по меньшей мере один из двух или более элементов представляет собой элемент минеральной ваты, причем указанные элементы минеральной ваты скреплены связующим веществом для минеральной ваты, причем способ включает следующие этапы:
- обеспечение двух или более элементов,
- нанесение адгезива на одну или более подлежащих связыванию поверхностей до, в процессе или после приведения подлежащих связыванию поверхностей в контакт друг с другом,
- отверждение адгезива, причем адгезив содержит
- по меньшей мере один гидроколлоид.
80. Способ по п. 79, причем по меньшей мере один гидроколлоид выбран из группы, состоящей из желатина, пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
81. Способ по п. 79 или 80, причем по меньшей мере один гидроколлоид представляет собой полиэлектролитный гидроколлоид.
82. Способ по любому из пп. 79–81, причем два или более элементов представляют собой два или более элементов минеральной ваты.
83. Способ по любому из пп. 79–81, причем два или более элементов включают в себя по меньшей мере один элемент, который не является элементом минеральной ваты.
84. Способ по п. 83, причем по меньшей мере один элемент, который не является элементом минеральной ваты, выбран из группы, состоящей из флиса, например стекловолоконного флиса, строительной конструкции, например стены, потолка или крыши.
85. Способ по любому из пп. 79–84, причем по меньшей мере один гидроколлоид выбран из группы, состоящей из желатина, пектина, альгината, каррагинана, гуммиарабика, ксантановой камеди, производных целлюлозы, таких как карбоксиметилцеллюлоза.
86. Способ по любому из пп. 79–85, причем адгезив содержит по меньшей мере два гидроколлоида, причем один гидроколлоид представляет собой желатин, а по меньшей мере один другой гидроколлоид выбран из группы, состоящей из пектина, крахмала, альгината, агар-агара, каррагинана, геллановой камеди, гуаровой камеди, гуммиарабика, камеди бобов рожкового дерева, ксантановой камеди, производных целлюлозы, таких как карбоксиметилцеллюлоза, арабиноксилана, целлюлозы, курдлана, β-глюкана.
87. Способ по любому из пп. 79–86, причем желатин присутствует в адгезиве в количестве 10–95 мас.%, например 20–80 мас.%, например 30–70 мас.%, например 40–60 мас.%, от массы гидроколлоидов.
88. Способ по любому из пп. 79–87, причем один гидроколлоид и по меньшей мере другой гидроколлоид имеют комплементарные заряды.
89. Способ по любому из пп. 79–88, причем адгезив может отверждаться при температуре не более 95°C, например 5–95°C, например 10–80°C, например 20–60°C, например 40–50°C.
90. Способ по любому из пп. 79–89, причем адгезив не является термореактивным адгезивом.
91. Способ по любому из пп. 79–90, причем адгезив не содержит поли(мет)акриловой кислоты, соли поли(мет)акриловой кислоты или сложного эфира поли(мет)акриловой кислоты.
92. Способ по любому из пп. 79–91, причем по меньшей мере один гидроколлоид представляет собой биополимер или модифицированный биополимер.
93. Способ по любому из пп. 79–92, причем адгезив содержит белки животного происхождения, включая коллаген, желатин и гидролизованный желатин, и адгезив дополнительно содержит по меньшей мере одно фенол- и/или хинон-содержащее соединение, например танин, выбранный из одного или более компонентов группы, состоящей из дубильной кислоты, конденсированных танинов (проантоцианидинов), гидролизуемых танинов, галлотанинов, эллагитанинов, сложных танинов и/или танина, полученного из одного или более из дуба, каштана, сумаха оленерогого и теллимы крупноцветковой.
94. Способ по любому из пп. 79–93, причем адгезив содержит белки животного происхождения, включая коллаген, желатин и гидролизованный желатин, и при этом адгезив дополнительно содержит по меньшей мере один фермент, выбранный из группы, состоящей из трансглутаминазы (EC 2.3.2.13), протеиндисульфидизомеразы (EC 5.3.4.1), тиолоксидазы (EC 1.8.3.2), полифенолоксидазы (EC 1.14.18.1), в частности катехолоксидазы, тирозиноксидазы и фенолоксидазы, лизилоксидазы (EC 1.4.3.13) и пероксидазы (EC 1.11.1.7).
95. Способ по любому из пп. 79–94, причем адгезив не содержит формальдегида.
96. Способ по любому из пп. 79–95, причем адгезив по существу состоит из
- по меньшей мере одного гидроколлоида;
- необязательно по меньшей мере одного масла;
- необязательно по меньшей мере одного регулятора pH;
- необязательно по меньшей мере одного поперечносшивающего агента;
- необязательно по меньшей мере одного средства против зарастания;
- необязательно по меньшей мере одного средства против набухания;
- воды.
97. Продукт, получаемый способом по любому из пп. 79–96.